(57)【特許請求の範囲】
【請求項１】
ゼオライトを含有してなる吸着剤において、
吸着の対象となる被吸着成分がアルデヒドであり、
前記ゼオライトのイオン種がＮＨ4型で、結晶構造型がＺＳＭ−５型またはフェリエライトであり、且つ該ゼオライトのＳｉＯ2／Ａｌ2Ｏ3モル比が３０〜１９０であり、
更に前記アルデヒドと反応して該アルデヒドを吸着する第４級アンモニウム塩が、前記ゼオライトに担持されていることを特徴とする吸着剤。
【請求項２】
前記被吸着成分がアセトアルデヒドである請求項１に記載の吸着剤。
【請求項３】
前記ゼオライトの結晶構造型が、ＺＳＭ−５型である請求項１に記載の吸着剤。
【請求項４】
前記第４級アンモニウム塩が、テトラエチルアンモニウム塩及びテトラ−ｎ−プロピルアンモニウム塩の少なくとも一方である請求項１に記載の吸着剤。
【請求項５】
ゼオライトを含有してなる吸着剤において、
吸着の対象となる被吸着成分がアセトアルデヒドであり、
前記ゼオライトのイオン種がＮＨ4型で、結晶構造型がＺＳＭ−５型であり、且つ該ゼオライトのＳｉＯ2／Ａｌ2Ｏ3モル比が５５〜１９０であり、
更に前記アセトアルデヒドと反応して該アセトアルデヒドを吸着する第４級アンモニウム塩が、前記ゼオライトに担持されていることを特徴とする吸着剤。
【請求項６】
前記第４級アンモニウム塩が、テトラエチルアンモニウム塩及びテトラ−ｎ−プロピルアンモニウム塩の少なくとも一方である請求項５に記載の吸着剤。
【請求項７】
ゼオライトを含有してなる吸着剤において、
吸着の対象となる被吸着成分がホルムアルデヒドであり、
前記ゼオライトのイオン種がＮＨ4型であることを特徴とする吸着剤。
【請求項８】
前記ゼオライトの結晶構造型が、ＺＳＭ−５型，Y型，β型，モルデナイト，及びフェリエライトよりなる群から選択される少なくとも１種である請求項７に記載の吸着剤。
【請求項９】
前記ゼオライトの結晶構造型が、ＺＳＭ−５型である請求項８に記載の吸着剤。
【請求項１０】
前記ゼオライトのＳｉＯ2／Ａｌ2Ｏ3モル比が３０〜１９０である請求項９に記載の吸着剤。
【請求項１１】
請求項１〜１０のいずれかに記載の吸着剤の充填部を備えていることを特徴とする吸着装置。
【請求項１２】
前記吸着剤の充填部と、該充填部に対し被処理ガスを供給するファンを備えている請求項１１に記載の吸着装置。
【請求項１３】
空調装置に付設されるものである請求項１１に記載の吸着装置。
【請求項１４】
吸着剤の充填部が、着脱自在に取り付けられている請求項１１〜１３のいずれかに記載の吸着装置。
【請求項１５】
空気清浄用フィルタ，建材，着用品，携帯品，住宅設備用品，家庭用品，燃焼式暖房機又は煙草のいずれかの物品であって、
請求項１〜１０のいずれかに記載の吸着剤を所定位置に有してなることを特徴とする物品。
【請求項１６】
ガス状の被吸着成分を、ゼオライトを含有してなる吸着剤に接触させて該吸着剤に吸着させる吸着方法であって、
吸着の対象とする前記被吸着成分がアルデヒドであり、
前記ゼオライトとして、イオン種がＮＨ4型で、結晶構造型がＺＳＭ−５型またはフェリエライトであり、且つＳｉＯ2／Ａｌ2Ｏ3モル比が３０〜１９０であり、更に前記アルデヒドと反応して該アルデヒドを吸着する第４級アンモニウム塩が担持されているゼオライトを用いることを特徴とする吸着方法。
【請求項１７】
前記被吸着成分がアセトアルデヒドである請求項１６に記載の吸着方法。
【請求項１８】
前記ゼオライトの結晶構造型が、ＺＳＭ−５型である請求項１６に記載の吸着方法。
【請求項１９】
前記第４級アンモニウム塩が、テトラエチルアンモニウム塩及びテトラ−ｎ−プロピルアンモニウム塩の少なくとも一方である請求項１６に記載の吸着方法。
【請求項２０】
ガス状の被吸着成分を、ゼオライトを含有してなる吸着剤に接触させて該吸着剤に吸着させる吸着方法であって、
吸着の対象とする前記被吸着成分がアセトアルデヒドであり、
前記ゼオライトとして、イオン種がＮＨ4型で、結晶構造型がＺＳＭ−５型であり、且つＳｉＯ2／Ａｌ2Ｏ3モル比が５５〜１９０であり、更に前記アセトアルデヒドと反応して該アセトアルデヒドを吸着する第４級アンモニウム塩が担持されているゼオライトを用いることを特徴とする吸着方法。
【請求項２１】
前記第４級アンモニウム塩が、テトラエチルアンモニウム塩及びテトラ−ｎ−プロピルアンモニウム塩の少なくとも一方である請求項２０に記載の吸着方法。
【請求項２２】
ガス状の被吸着成分を、ゼオライトを含有してなる吸着剤に接触させて該吸着剤に吸着させる吸着方法であって、
吸着の対象とする前記被吸着成分がホルムアルデヒドであり、
前記ゼオライトとして、イオン種がＮＨ4型のゼオライトを用いることを特徴とする吸着方法。
【請求項２３】
前記ゼオライトの結晶構造型が、ＺＳＭ−５型，Y型，β型，モルデナイト，及びフェリエライトよりなる群から選択される少なくとも１種である請求項２２に記載の吸着方法。
【請求項２４】
前記ゼオライトの結晶構造型が、ＺＳＭ−５型である請求項２３に記載の吸着方法。
【請求項２５】
前記ゼオライトのＳｉＯ2／Ａｌ2Ｏ3モル比が３０〜１９０である請求項２４に記載の吸着方法。
【請求項２６】
前記被吸着成分がアセトアルデヒドであり、吸着反応によりアルキルアミノアルコールを生成するものである請求項１６〜２１のいずれかに記載の吸着方法。
【請求項２７】
ホルムアルデヒドとゼオライト中のカチオンイオンとの反応により熱的に安定な物質を生成させて前記ホルムアルデヒドを吸着するものである請求項２２〜２５のいずれかに記載の吸着方法。
【請求項２８】
前記反応によりα−アミノメチルアルコールを生成する請求項２７に記載の吸着方法。
【発明の詳細な説明】
【０００１】
【発明の属する技術分野】
本発明は、被吸着成分としてのアルデヒド類を、長期間に亘り効率よく吸着して除去することのできる吸着剤と、該吸着剤を用いた吸着装置及びその他の物品、並びに吸着方法に関するものであり、この技術は、特に自動車や住宅・家屋等の室内におけるアルデヒド類の吸着に有効に活用することができる。
【０００２】
【従来の技術】
ガス中の被吸着成分を除去する方法として、例えば汚水処理設備や都市ごみ焼却設備の如き大規模設備の場合は、被吸着成分との反応性を有する薬剤を溶解した洗浄水等を用いた散水洗浄装置等が使用されている。しかし、例えばトイレや室内、あるいは車輛室内の如く限られた空間内の脱臭には、大規模な散水洗浄設備等を付設することができないので、通常は活性炭等の物理的吸着材を利用した脱臭法が広く活用されている。
【０００３】
他方、例えば自動車などの車輛室内には、燃料やオイル等の分解ガス、煙草に由来する燃焼生成物、内装用ボード類や車内装備の接合などに用いられる接着剤、断熱用発泡樹脂などに由来するホルムアルデヒド，アセトアルデヒド，ベンズアルデヒド等の如きアルデヒド類を有する化合物などの被吸着成分が含まれることが確認されており、また住宅・家屋においても、断熱材や合板材、接着剤等、或は煙草に由来する燃焼生成物などとして同様の被吸着成分が相当量含まれている。そしてこれらの被吸着成分についても、例えば空気清浄機などに活性炭吸着剤充填部を付設して被吸着成分を吸着除去する方法が知られている。
【０００４】
しかしながら本発明者らが確認したところによると、吸着性の高い被吸着成分については活性炭等の吸着材によってある程度吸着除去できるが、前述のアルデヒド類については、活性炭等の吸着材では殆んど除去することができなかった。特に活性炭等の物理的吸着材は、吸着サイト内に被吸着成分を吸着捕捉して除去するものであり、被吸着成分によって吸着サイトが飽和されると、それ以上の吸着性能は発揮されない。しかも物理的吸着材は被処理ガス中の湿分（水分）も吸着し、該吸着材の吸着サイトが水分で飽和されると、それ以上の吸着捕捉能は発揮されない。しかるに、屋内や自動車室内等の被処理ガス中には多量の湿分が含まれているので、この種の物理的吸着材は極く短時間のうちに水分を吸着して被吸着成分に対する吸着活性を失なうものであった。更に、活性炭を吸着材として用いた場合に、何らかの要因で活性炭の使用環境温度が高くなると、吸着している成分を放出するという問題があった。
【０００５】
ところで、特公平５−１６２９９号公報には、自動車用脱臭剤として結晶性アルミノシリケ−トを用いる発明が開示されており、上記結晶性アルミノシリケ−トとして、Ｈ型ゼオライトを採用することが好ましいことが記載されている。しかしながら、Ｈ型ゼオライトを自動車用脱臭剤として用いた場合には、被吸着成分を密閉した容器内の限られた閉空間に入れて脱臭を行うと所定の効果を発揮することは上記公報に記載の実施例の通りであるが、被吸着成分を有する開放された空間内では、被吸着成分の量が多く早期に吸着性能が飽和してしまい、数十分間という短い時間で脱臭効果が低下するという問題を有していた。
【０００６】
【発明が解決しようとする課題】
本発明は上記の様な事情に着目してなされたものであって、その目的は、被吸着成分としてアルデヒド類を吸着して除去するにあたり、上記被吸着成分を長時間に亘り効率よく吸着することのできる吸着剤を開発し、更には該吸着剤を活用した小規模で簡単に被吸着成分を除去することのできる吸着装置およびその他の物品並びに吸着方法を提供しようとするものである。
【０００７】
【課題を解決するための手段】
上記課題を解決することのできた本発明に係る吸着剤とは、ゼオライトを含有してなる吸着剤において、吸着の対象となる被吸着成分がアルデヒドであり、前記ゼオライトのイオン種がＮＨ4型で、結晶構造型がＺＳＭ−５型またはフェリエライトであり、且つ該ゼオライトのＳｉＯ2／Ａｌ2Ｏ3モル比（Ａｌ2Ｏ3に対するＳｉＯ2のモル比率で、以下、「ケイバン比」ということがある）が３０〜１９０であり、更に前記アルデヒドと反応して該アルデヒドを吸着する第４級アンモニウム塩が、前記ゼオライトに担持されていることを要旨とするものである。
【０００８】
上記吸着剤は、特にアセトアルデヒドを吸着の対象としたものが吸着性能の点から望ましく、また前記ゼオライトの結晶構造型としては、ＺＳＭ−５型であることが望ましく、担持される第４級アンモニウム塩としては、テトラエチルアンモニウム塩及びテトラ−ｎ−プロピルアンモニウム塩の少なくとも一方であることが特にアセトアルデヒド除去効果が長時間持続する点で望ましい。
【０００９】
なお、特にアセトアルデヒドを吸着の対象とする場合には、前記ゼオライトのイオン種がＮＨ4型で、結晶構造型がＺＳＭ−５型であり、且つ該ゼオライトのＳｉＯ2／Ａｌ2Ｏ3モル比が５５〜１９０であり、更に前記アセトアルデヒドと反応して該アセトアルデヒドを吸着する第４級アンモニウム塩が、前記ゼオライトに担持されていることが望ましい。この場合においても前記同様に、第４級アンモニウム塩としては、テトラエチルアンモニウム塩及びテトラ−ｎ−プロピルアンモニウム塩の少なくとも一方であることが望ましい。
【００１０】
本発明に係る吸着剤において、前記被吸着成分がホルムアルデヒドの場合には、前記ゼオライトのイオン種がＮＨ4型であることを要旨とするものである。
【００１１】
この場合において、前記ゼオライトの結晶構造型は、ＺＳＭ−５型，Y型，β型，モルデナイト，及びフェリエライトよりなる群から選択される少なくとも１種であることが吸着性能の点から望ましく、これらの中でも特にＺＳＭ−５型がホルムアルデヒドのみならずアセトアルデヒドに対しても高い吸着性能を併せ持っているという点で望ましい。このＺＳＭ−５型のゼオライトの場合には、ＳｉＯ2／Ａｌ2Ｏ3モル比が３０〜１９０であることが望ましい。
【００１２】
また、前記課題を解決した本発明に係る吸着装置とは、上述のいずれかに記載の吸着剤の充填部を備えていることを要旨とするものであり、例えば、前記吸着剤の充填部と、該充填部に対し被処理ガスを供給するファンを備えているものであっても良く、空調装置に付設されるものであってもよく、前記吸着剤の充填部が、着脱自在に取り付けられているものであってもよい。
【００１３】
前記吸着装置以外の物品としては、空気清浄用フィルタ，建材，着用品，携帯品，住宅設備用品，家庭用品，燃焼式暖房機及び煙草への適用が考えられ、上述のいずれかの吸着剤を所定位置に有していればよい。
【００１４】
更に上記課題を解決した本発明に係る吸着方法とは、ガス状の被吸着成分を、ゼオライトを含有してなる吸着剤に接触させて該吸着剤に吸着させる吸着方法であって、吸着の対象となる前記被吸着成分がアルデヒドであり、前記ゼオライトとして、イオン種がＮＨ4型で、結晶構造型がＺＳＭ−５型またはフェリエライトであり、且つＳｉＯ2／Ａｌ2Ｏ3モル比が３０〜１９０であり、更に前記アルデヒドと反応して該アルデヒドを吸着する第４級アンモニウム塩が担持されているゼオライトを用いることを要旨とするものである。
【００１５】
また、被吸着成分としてホルムアルデヒドを対象とする吸着方法では、イオン種がＮＨ4型のゼオライトを用いることを要旨とするものである。
【００１６】
なお、本発明に係る前記吸着方法において、用いるゼオライトのイオン種，結晶構造型，ＳｉＯ2／Ａｌ2Ｏ3モル比に関する好ましい範囲，第４級アンモニウム塩の望ましい具体例については、夫々、本発明に係る吸着剤に用いるゼオライトの好ましい範囲と同様である。
【００１７】
更に、本発明に係る吸着方法においては、被吸着成分がアセトアルデヒドである場合には、吸着反応によりアルキルアミノアルコールを生成する。また、吸着成分がホルムアルデヒドである場合には、ホルムアルデヒドとゼオライト中のカチオンイオンとの反応により熱的に安定な物質を生成させてホルムアルデヒドを吸着するものであり、具体的にはα−アミノメチルアルコールを生成するものである。
【００１８】
【発明の実施の形態】
Ｈ型ゼオライトは、ガソリン臭の脱臭能力に優れていることから、例えば特公平５−１６２９９号公報に記載の通り、自動車用脱臭剤に用いられていた。但し、煙草臭等のアルデヒド類の吸着能力は不十分であり、比較的短時間で吸着能力が飽和してしまうことが指摘されていた。そこで本発明者らは、アルデヒド類の吸着除去に適した吸着剤を開発すべく研究を行い、レゾルシン等のフェノール類を吸着用化合物として用いれば、長時間に亘って優れた吸着能力が得られることを突き止め、先に出願した（特願平１０−２７１３８６）。
【００１９】
その後、更に本発明者らが研究を重ねた結果、上記フェノール類を用いなくとも、ゼオライトの中で吸着用材料として今まで全く注目されていなかったＮＨ4型ゼオライトを用い、特にアセトアルデヒドを被吸着成分とする場合には、その結晶構造型をＺＳＭ−５型またはフェリエライトとし、該ゼオライトのＳｉＯ2／Ａｌ2Ｏ3モル比を３０〜１９０とし、且つ前記アルデヒドと反応して該アルデヒドを吸着する第４級アンモニウム塩が前記ゼオライトに担持されているものを用いれば、長期間に亘ってホルムアルデヒドやアセトアルデヒドのようなアルデヒド類の除去が可能であるという点で、かつての活性炭やＨ型ゼオライトでは考えられなかった程に非常に優れた特性が得られることを見出し、本発明に想到した。
【００２０】
本発明において捕捉対象となる被吸着成分の具体例としては、ホルムアルデヒド，アセトアルデヒド，ベンズアルデヒド等のアルデヒド類が挙げられる。
【００２１】
特に、被吸着成分がアセトアルデヒドの場合には、前記ゼオライトに第４級アンモニウム塩を担持させて使用することが、アセトアルデヒドの吸着性能上、必要である。第４級アンモニウム塩はゼオライトの特に結晶表面に存在する酸点に担持されており、ゼオライトの細孔にアセトアルデヒドが捕捉されたときに、第４級アンモニウム塩がその近接位置に担持されていると、第４級アンモニウム塩とアセトアルデヒドとが反応し、アルデヒド臭のないアルキルアミノアルコールが生成するものと考えられる。なお、本発明において、ゼオライトに「第４級アンモニウム塩」が担持されているとは、「第４級アンモニウム塩化合物」がそのままでゼオライトに担持されている形態と、「第４級アンモニウムイオン」となってゼオライトに担持されている形態の両方を示す。従って、「第４級アンモニウム塩」というのは、「第４級アンモニウム塩化合物」と「第４級アンモニウムイオン」の総称である。
【００２２】
例えば、第４級アンモニウム塩化合物であるテトラ−ｎ−プロピルアンモニウムブロマイドをゼオライトに担持させた場合の反応としては、ゼオライトに担持したテトラ−ｎ−プロピルアンモニウムブロマイドが、図１に示したように、分離してトリプロピルアミンとモノ臭化プロパンとなり、トリプロピルアミンがアセトアルデヒドと反応して、プロピルアミノアルコールの状態でゼオライトに捕捉されるものと考えられる。また、第４級アンモニウムイオンがゼオライトに担持されている場合は、図２に示したように、第４級アンモニウムイオンがアセトアルデヒドと反応して、アルキルアミノアルコールが生成するものと考えられる。
【００２３】
ところで、イオン種がＮＨ4型以外の例えばＮａ型ゼオライトのような場合は、アセトアルデヒドの吸着性能は劣ったものとなるため好ましくない。これは、ゼオライトの酸点の種類の相違に起因して、該酸点に第４級アンモニウム塩が担持され難いものと推定され、第４級アンモニウム塩の担持量を充分に確保できないため、第４級アンモニウム塩とアセトアルデヒドとの反応量を多くすることができず、アセトアルデヒドの吸着性能が劣ると考えられる。しかし、イオン種がＮＨ4型のゼオライトの酸点は、第４級アンモニウム塩を担持し易い種類のものであると推定され、このことが、アセトアルデヒドの吸着性能を高める要因になっていると考えられる。そこで、本発明ではＮＨ4型のゼオライトを用いるのである。
【００２４】
ゼオライトの上記酸点は、一般に結晶構造内部と結晶表面部に存在するものであるが、大きな分子径を持つ第４級アンモニウム塩のような場合、該第４級アンモニウム塩が上記結晶構造内部までは入り難いことから、結晶表面部の酸点に担持されていると考えられる。そして、特に結晶構造型がＺＳＭ−５型のものは、結晶表面部に酸点が多く存在していて第４級アンモニウム塩の担持量を多く確保できることから、アセトアルデヒドの吸着性能に優れていると推測される。
【００２５】
なお、上述した吸着メカニズムは、第４級アンモニウム塩を後からゼオライトに担持させる場合を考慮したものであるが、ゼオライト合成時にテンプレート（結晶化調製剤）として使用された第４級アンモニウム塩を、その後除去することなく残存させることによってゼオライトに担持させている場合においても、同様の吸着性能及び吸着メカニズムを示す。ただし、製造初期のＮＨ4型ゼオライトから他のイオン種のゼオライトに変更する場合は、加熱処理により上記テンプレートを完全に除去してから他のイオン種に変更しなければならないため、他のイオン種に変更した後、再度、第４級アンモニウム塩を担持させる必要があるが、イオン種がＮＨ4型でないと、前記したように第４級アンモニウム塩の担持量が不足するため、充分なアルデヒド吸着性能を発揮することはできない。
【００２６】
ゼオライトに第４級アンモニウム塩を担持させるために使用できる第４級アンモニウム塩化合物としては、アルキル第４級アンモニウム塩化合物が入手し易いため好ましく、テトラアルキルアンモニウム塩が特に好ましく利用できる。アルキル第４級アンモニウム塩化合物の具体例としては、テトラ−ｎ−プロピルアンモニウムブロマイド，テトラメチルアンモニウムブロマイド，テトラエチルアンモニウムブロマイド，テトラ−ｎ−ブチルアンモニウムブロマイドなどを挙げることができる。これらは２種以上併用してもよい。特にアセトアルデヒド除去効果が長時間持続する点で、テトラ−ｎ−プロピルアンモニウムブロマイドとテトラエチルアンモニウムブロマイドが最も好ましい。
【００２７】
第４級アンモニウム塩をゼオライトに担持させるには、ゼオライト製造時に、テンプレート（結晶化調製剤）として使用した第４級アンモニウム塩を、テンプレートを除去するときの加熱処理条件を適宜調整することにより、ゼオライト上に残存させる方法や、第４級アンモニウム塩を水溶化してゼオライトに含浸させる方法等がある。なお、第４級アンモニウム塩は、特にアセトアルデヒドの吸着性能上、０．５質量％以上、担持させることが好ましい。
【００２８】
ＮＨ4型ゼオライトのアセトアルデヒド吸着性能は、Ａｌ2Ｏ3に対するＳｉＯ2のモル比であるケイバン比によっても変化することが確認されている。前述の通り、第４級アンモニウム塩はゼオライトの特に結晶表面に存在する酸点に化学的に担持されており、上記第４級アンモニウム塩の全体の担持量は、ゼオライト全体の酸点数、及び個々の酸点強度の影響を受けるが、これら酸点数及び酸点強度はケイバン比と相関を有するため、ケイバン比が吸着性能に影響を及ぼすのである。
【００２９】
ゼオライト全体の酸点強度は、ケイバン比が変化しても略一定であるため、個々の酸点強度はゼオライト全体の酸点数によって決定される。酸点数はケイバン比に反比例（ゼオライト全体のＡｌ原子数に比例）し、ケイバン比が低ければ酸点数は多くなり、ケイバン比が高ければ酸点数は少なくなる。また、個々の酸点強度は、全体の酸点数が多くなれば弱くなり、逆に全体の酸点数が少なくなれば強くなる。
【００３０】
従って、ケイバン比が３０未満の場合は酸点、即ち第４級アンモニウム塩を担持し得るする点自身は多いが個々の酸点強度が弱いため、上記第４級アンモニウム塩の全体の担持量は低下してしまう。また、逆にケイバン比が１９０を超える場合は個々の酸点強度、つまり担持力は強くなるが、酸点数が少ないため、上記ケイバン比が３０未満の場合と同様に全体としての上記第４級アンモニウム塩の担持量は低下してしまうのである。
【００３１】
上記のようなことから、特にゼオライトのイオン種がＺＳＭ−５型の場合は優れたアセトアルデヒド吸着性能を得る上で、上記ケイバン比は３０〜１９０が好ましく、特に５５〜１９０が好ましい。
【００３２】
アセトアルデヒドはゼオライトの細孔内に捕捉された後、この捕捉されたアセトアルデヒドに近接位置する第４級アンモニウム塩と反応する。ここで、アセトアルデヒドの分子径は約３Åであることから、アセトアルデヒドを有効に捕捉するためには、ゼオライトの細孔径（表面に存在する細孔の平均直径）が３Å以上であることが望ましい。従って、アセトアルデヒドを吸着する場合には、上記細孔径の観点から、ゼオライトとして、結晶構造型がＺＳＭ−５型（細孔径：５．５Å）またはフェリエライト（細孔径：４．３Å／３．４Å）のものを用いることが望ましい。ただし、例えばβ型（細孔径：６Å以上）のように細孔径が大き過ぎると、アセトアルデヒドを確実に捕捉することができないため、好ましくない。
【００３３】
一方、被吸着成分がホルムアルデヒドの場合には、イオン種がＮＨ4型のゼオライトにおいて優れた吸着性能が認められることが確認された。ＮＨ4型ゼオライトのホルムアルデヒド吸着メカニズムについては、図３に示すように、ＮＨ4型ゼオライト中に存在するＮＨ4イオンとホルムアルデヒドが反応して、ＮＨ4型ゼオライトがＨ型ゼオライトとなると共に、アルデヒド臭のない反応物を生成するものと考えられる。すなわち、ＮＨ4型ゼオライト中に存在するＮＨ4イオンとホルムアルデヒド（気体）が反応して、Ｈ型ゼオライトとα―アミノメチルアルコール（固体）を生成することにより、気体のホルムアルデヒドを固体のα―アミノメチルアルコールとして捕捉するものである。なお、イオン種がＮＨ4型以外のゼオライトの場合は、ホルムアルデヒドとの反応で上記α―アミノメチルアルコール（固体）が生成されないため、ホルムアルデヒドの捕捉能がないと考えられる。
【００３４】
また、前記した被吸着成分がアセトアルデヒドである場合と同様に、ホルムアルデヒドもゼオライトの細孔内に捕捉された状態で上記反応を起こすものであるため、分子径が約２Åのホルムアルデヒドを有効に捕捉するためには、ゼオライトの細孔径（表面に存在する細孔の平均直径）が２Å以上であることが望ましい。
【００３５】
被吸着成分がホルムアルデヒドの場合は、結晶構造型がＺＳＭ−５型，Y型，β型，モルデナイト，及びフェリエライトのいずれかのゼオライトにおいて良好な吸着性能が認められたが、これらの中でも特にＺＳＭ−５型がアセトアルデヒドについても高い吸着性能を併せ持っているという点で吸着剤として望ましい。そして、このＺＳＭ−５型のゼオライトにおいてはケイバン比が３０〜１９０の範囲内において、高い吸着性能を有することが確認された。
【００３６】
本発明に用いるＮＨ4型ゼオライトとしては、市販の合成ゼオライトを採用すればよく、上記ゼオライトは、使用時の通気抵抗を抑えるため通常は顆粒状で使用されるが、場合によってはハニカム状や多孔質の板状もしくはブロック状とすることも可能である。
【００３７】
顆粒状にする場合の造粒方法としては、押出成形や高速混合造粒など公知の方法を用いればよく、バインダーも公知のものを用いれば良いが、ポリビニルアルコール（ＰＶＡ）等の水溶性のものが望ましい。バインダーの添加量は、少な過ぎると造粒が困難であるので、１質量％以上が望ましく、２質量％以上であるとより望ましい。一方バインダーの添加量が多過ぎると、吸着性能が低下するので、５０質量％以下が望ましく、２０質量％以下であればより望ましい。
【００３８】
本発明に係る吸着剤は非常にアルデヒド除去性能に優れているので、これを適当な容器に充填して被処理ガスを通過させると、該被処理ガス中に含まれるアルデヒド成分は効率よく除去される。このとき、吸着剤の充填部の前・後適当な位置にファンを配置しておけば、吸着剤充填部への被処理ガスの導入をスムーズに行えるので好ましく、また該ファンの送風能力を、被処理ガス中に含まれる被吸着成分の濃度等に応じて適宜調整可能にすることも勿論有効である。また、上記吸着剤充填部を部屋や車輛に設けられる空調設備の前・後適当な位置に付設しておけば、該空調設備のファンを吸着処理用のファンとして兼用することができるので好ましい。
【００３９】
この他、車輛の天井部や、後部座席後方のリヤパッケージトレイ部などにファン付きの吸着装置として配置し、車内空気を循環させながら吸着できる様にすることも可能であり、更には吸着剤充填部と除塵用のフィルターを積層して一体型としたり、或はこれらのフィルターを直列に配列したりして組合せ配置し、吸着と除塵を同時に行える様にすることも好ましい実施形態の一つである。
【００４０】
ちなみに図４は、循環処理タイプの吸着装置を例示する概念図であり、吸着装置本体１内には送風用のファン２が設けられると共に、その下流側に除塵フィルター３と吸着部４を設け、ファン２によって吸引される被処理ガスを除塵フィルター３と吸着部４に通すことにより、被処理ガスの除塵と吸着を行なう様にしている。図中５はセンサーを示し、該センサー５で被処理ガスの汚染度合いを検知し、該汚染度が所定値に達したときはこれを自動的に検知し、ファン２が作動する様に構成されている。従ってこの様な吸着装置１を、例えば図５に示す如く車輛内の天井部あるいは、後部座席後方のリヤパッケージトレイ部などの適所に設置しておけば、室内ガスを清浄に保つことができる。
【００４１】
図６は、車輛の空調装置６に本発明の吸着装置を付設する場合の概念図であり、ファン２により除塵フィルター３を通して送り込まれてくる外気もしくは内気を、吸着部４およびエバポレータ７を通して車輛室内へ供給する様に構成されている。図中８はヒーターユニット、Ｄ1，Ｄ2は切り替え用のダンパを夫々示している。この様な空調装置６は、通常図５に略示する如く車輛の車室前部に設けられる。
【００４２】
なお、本発明の吸着剤は、前述の如く被吸着成分と化学的に反応させて吸着するものであるから、使用期間が経過するにつれて吸着活性は徐々に低下し、吸着性化合物の全てが反応に消費されると吸着活性を失う。従って、吸着活性を失った後の吸着剤の取り替えを簡便に行える様、該吸着剤をカセット内に充填しておき、ガス処理部位にワンタッチで着脱できる様にすることは、本発明を実用化する際の好ましい態様として推奨される。
【００４３】
更に、本発明に係る吸着剤をフィルターに含有させるにあたっては、該吸着剤を不織布や静電紙などの濾材にはさむ方法や、不織布等の濾材を吸着剤とバインダーとの混合溶液に浸漬し、その後乾燥して直接担持させる方法が例示できる。
【００４４】
また、自動車の排ガスや煙草の煙、石油暖房器の排ガス等の被処理ガス（汚染空気）中からアルデヒド類の吸着を行うにあたっては、本発明の吸着剤と活性炭等の物理的吸着剤とを併用することが望ましく、図７（ａ）に示す様に、不織布や静電紙等の濾材１０の間に、活性炭１１と吸着剤１２の混合物を含有させても良く、或いは図７（ｂ）に示す様に、濾材１０を介設することにより活性炭１１と吸着剤１２を別々の層に分けて含有させてもよい。
【００４５】
更に、本発明に係る吸着剤は、被処理ガスを積極的に通過させることを前提とした吸着装置やフィルタ（通過型吸着）に用いる以外にも、例えば建材や壁紙または置物等の表面に担持させて吸着させる方法（接触型吸着）に用いてもよい。
【００４６】
本発明に係る吸着剤が適用できる物品としては、石油ストーブや石油ファンヒーター等の燃焼式暖房機があり、暖房機以外の燃焼装置や燃焼設備一般（ボイラー，燃焼処理装置，焼却装置，ガスコンロ，家庭用ガス湯沸かし器など）が含まれる。
【００４７】
また、建材としては、ドア，窓，シャッター，家屋内装材，タイル等が挙げられる。
【００４８】
更に、着用品としては、衣類，帽子，マスク，履き物が例示でき、携帯品としては、鞄，携帯用袋物が挙げられ、住宅設備用品としては、テーブル，机，事務用家具，キャビネット，タンス，いす，ソファー，寝台，照明器具，換気機器，厨房設備用品が例示でき、家庭用品としては、消臭用置物，家庭用具一般，喫煙用パイプ，集塵機（家庭用だけでなく、オフィス用及び工場用などの業務用を含む），灰皿，掃除機，空気清浄機，除湿器，加湿器，カーペット，マット，畳，カーテン，ブラインド，壁紙，障子，襖，テント，インテリア用品のほか、家屋内の通気システム／経路内にセットする物品や、ガスコンロ上のフード内にセットする物品などが本発明に含まれる。
【００４９】
なお、これらの物品は単なる例示であって、本発明の物品を限定するものではなく、本発明に係る吸着剤は、これらの物品以外に、防虫剤，塗料，接着剤，セメント，石材，粘土質材などと組み合わせて使用してもよい。
【００５０】
以下、室内空気清浄用物品の本発明の実施形態を図面に基づいて詳細に説明する。図８は、本発明に係る物品の実施形態として、燃焼式温風暖房機である石油ファンヒーター２０を示す断面図である。この石油ファンヒーター２０は、石油燃料を燃焼させるバーナー２２を、ケーシング２３の中心部分に設けられた燃焼室（燃焼部）２４内に備えている。また、石油ファンヒーター２０は、ケーシング２３の背面側に、ファン２５が設けられた空気取り入れ口２６を備え、ケーシング２３の前面側に、温風を吹き出す空気吹出口２７を備えている。そして、空気取り入れ口２６と空気吹出口２７の間に、上記燃焼室２４と連通した暖房用空気通路２８を備えている。空気取り入れ口２６には、ファン２５の背面側に、空気を浄化するためのフィルタ部材２１が設けられている。上記構成において、室内の空気は、フィルタ部材２１を図８の右から左への方向に通過して浄化され、さらに空気通路２８を通る際に、燃焼室２４で発生した熱を取り込んで温風となって、再度室内に吹き出される。
【００５１】
吸着剤としては、本発明に係る吸着剤に加えて、アンモニア、塩化水素及び硫化水素に対して吸着能力の高いものを併用してもよい。アンモニアを吸着するのに好適なものは、フマル酸等の酸性脱臭剤、ベタイン（両性）化合物、アニコ（第１鉄化合物）等の錯体形成型脱臭剤等が挙げられる。また、塩化水素及び硫化水素を吸着するのに好適なものは、炭酸ナトリウム、アミン化合物等の塩基性脱臭剤、カルボン酸金属塩、ベタイン（両性）化合物等が挙げられる。このアンモニア、塩化水素及び硫化水素は、アルデヒド類と共に特に活性炭が放出する被吸着成分であり、物理的吸着剤に活性炭を用いてこれらの被吸着成分をも吸着処理しようとする場合には、上記物質を化学的吸着剤として併用することが望ましい。
【００５２】
図８に示した石油ファンヒーター２０では、吸着剤（物理的吸着剤と化学的吸着剤）を含むフィルタ部材２１をファン２５の上流側に配置したが、フィルタ部材２１は、空気取り入れ口２６側でファン２５の下流側（つまりファン２５と燃焼室２４との間）に設けてもよい。
【００５３】
また、吸着剤は、除塵用のフィルタ部材２１とは別に設けてもよく、その場合、空気通路２８内またはその近傍の任意の位置に設けることができる。ただし、物理的吸着剤が高温では被吸着成分を比較的放出しやすくなることや、化学的吸着剤への熱影響を避けることを考慮すれば、吸着剤は、燃焼室２４の上流側、つまり空気取り入れ口２６側に設けるのが好ましい。さらにフィルタ部材２１は、場合によっては化学的吸着剤だけを含むものとしてよい。
【００５４】
次に、燃焼部と吸着剤とを備えた物品として、煙草について説明する。図９から図１１の煙草３１は、巻回紙を除去した状態で示しており、それぞれ、フィルタ部分に設けた吸着剤３４（物理的吸着剤と化学的吸着剤）の構成態様が各図毎に異なっている。
【００５５】
図９（ａ）の煙草３１は、スポンジ状のフィルタ３２の先端側に、活性炭３３を充填すると共に、フィルタ３２の中間部分に化学的吸着剤を含有した吸着剤３４を設けたものである。また、図９（ｂ）の煙草３１は、フィルタ３２の先端側に、該フィルタ３２側から順に、吸着剤３４と活性炭３３とを重ねて設けたものである。図９（ｃ）に示すように、吸着剤３４は、煙草の製造に先立って予め通気性のある錠剤状に成形したり、化学的吸着剤の粒子を、煙草３１の直径に適合した円板状に成形した通気性シート内に充填したりしておくと、吸着剤３４を設ける場合でも煙草３１の製造性が低下するのを防止できる。
【００５６】
図１０（ａ）の煙草３１は、図９（ａ）の例とは逆に、活性炭３３をフィルタ３２の中間部分に配置し、吸着剤３４をフィルタ３２の先端側に配置したものである。また、図１０（ｂ）に示した煙草３１は、フィルタ３２の先端側に、該フィルタ３２側から順に、図９（ｂ）の例とは逆に活性炭３３と吸着剤３４とを重ねて設けたものである。
【００５７】
さらに、図１１（ａ）の煙草３１は、吸着剤３４の中に、化学的吸着剤に加えて活性炭３３も含有させて、フィルタ３２の中間部に配置した例で、図１１（ｂ）の煙草３１は、化学的吸着剤と活性炭３３とを含有した吸着剤３４を、フィルタ３２の先端側に配置した例である。
【００５８】
このように煙草３１に吸着剤３４を設けておくと、煙が吸着剤３４を通過するときにアルデヒド類を効果的に吸着でき、臭気や腐食などの問題も生じない。
【００５９】
図９〜図１１では、吸着剤３４と活性炭３３について、種々の配置を説明したが、活性炭３３から吸着後に放出されるアルデヒド等を再吸着するという観点からは、上流側に活性炭３３を設け、下流側に吸着剤３４を設ける図９の例か、もしくは吸着剤３４に活性炭３３を混合する図１１の例が好ましい。しかし、煙草の場合は発生するアルデヒドの量が多いので、図１０に示すように上流側に吸着剤３４を設け、下流側に活性炭３３を設けてもよい。
【００６０】
吸着剤を備えた他の物品の例として、図１２に建材４１を示す。この建材４１は、図において基材４２の下面に、ガラス繊維マット４３、吸着剤シート４４、ガラス繊維マット４３、通気性部材４５を順に積層した５層構造に構成されている。この建材４１は、例えば天井材として使用されるもので、図の下面側（通気性部材４５）が室内側の面となるようにして用いられる。基材４２には、ウッドチップを接着剤で固めたものや、薄板を接着剤で張り合わせた合板などが用いられる。
【００６１】
吸着剤シート４４は、前記したのと同様の、粒状の吸着剤を含有したシート材であり、例えば不織布などの通気性を持った２枚のシート素材を貼り合わせ、その間に吸着剤を散在させたものを使用することができる。吸着剤には、化学的吸着剤のみを使用してもよいし、化学的吸着剤と物理的吸着剤とを併用してもよい。また、ガラス繊維マット４３は補強材として用いられており、通気性部材４５は多孔質の素材で形成された化粧板である。
【００６２】
図１２に示した建材４１を建造物の天井などに貼り付けて使用すると、接着剤に含まれたアルデヒド類が放出されても、該アルデヒド類は吸着剤シート４４で吸着され、室内までは達しない。また、例えば、室内で燃焼式暖房機を運転した場合や喫煙をした場合でも、その暖房運転や喫煙により発生したアルデヒド類が通気性部材４５とガラス繊維マット４３を通って吸着剤シート４４まで達すると、該シート４４内の吸着剤に捕捉される。したがって、室内のアルデヒド濃度が高くなるのを防止することができる。
【００６３】
図１３は、図１２の建材４１の変形例である。この建材４１では、基材４２の片面（図の下面）に多数の凹部４２ａが形成され、各凹部４２ａに、造粒した吸着剤４６が充填されている。そして、各凹部４２ａを塞ぐように、通気性部材４５が基材４２の下面に積層されている。この構成においても、基材４２は、ウッドチップを接着剤で固めたものや、薄板を接着剤で貼り合わせたものを使用でき、通気性部材４５は、多孔質の素材で形成された化粧板などを使用できる。
【００６４】
なお、通気性部材４５は多数の通気孔（図示せず）を形成することによって通気性を備えた構成とすることが可能であるが、その場合、各通気孔は、吸着剤４６が通過してしまわないように、該吸着剤４６よりも小径に形成される。このような問題が生じないようにするためには、例えば吸着剤４６を前記したように予め固体状に成形して、これを基材４２の凹部４２ａに詰めて使用するとよい。
【００６５】
この例でも、基材４２に含まれた接着剤から放出されるアルデヒド類や、室内での燃焼暖房や喫煙に伴って発生するアルデヒド類などを上記各実施形態と同様の作用によって吸着剤４６で吸着でき、室内のアルデヒド濃度の増加を防止できる。
【００６６】
図１４（ａ）は、建材４１の他の変形例を示し、図１４（ｂ）はその部分拡大断面図である。図示の建材４１は、図１４（ｂ）に示すように複数枚の薄板４７を積層した合板の建材であり、各薄板４７は、接着剤の層４８ａ，４８ｂ，４８ｃによって互いに接着されている。そして、最下層の接着剤４８ｃに、吸着剤が混合されたものが使用されている。
【００６７】
このようにすると、最下層の接着剤４８ｃに含まれた吸着剤により、該最下層の接着剤４８ｃから放出されるアルデヒド類はもとより、その上層の接着剤層４８ａ，４８ｂから放出されるアルデヒド類も、各薄板４７を通過して最下層の接着剤４８ｃに達することがあれば吸着されるので、アルデヒドが室内に放散されることを確実に防止できる。
【００６８】
なお、この例では、最下層の接着剤４８ｃにのみ吸着剤を含有したものとして説明したが、少なくとも最下層の接着剤４８ｃに含有されていれば、他の層には、含有させてもよいし含有させなくてもよい。ただし、吸着剤を各層の接着剤４８ａ，４８ｂ，４８ｃに含有させると、各接着剤層４８ａ，４８ｂ，４８ｃから放出されるアルデヒド類を、その層４８ａ，４８ｂ，４８ｃ内の吸着剤で吸着処理できるため、吸着の効率を高められる。
【００６９】
また、接着剤層内に吸着剤を含有させることは、図１２の例でも可能であり、その場合、吸着剤シート４４を使用せず、ガラス繊維マット４３と通気性部材４５の間の最下層の接着剤にのみ、あるいは基材４２、ガラス繊維マット４３、及び通気性部材４５の間の複数の接着剤層に吸着剤を含有させることができる。さらには、基材４２中に吸着剤を含浸させて使用することも可能である。
【００７０】
図１５と図１６に示した実施形態は、上記各実施形態で説明した物品以外の種々の物品に、本発明の吸着剤を設ける例を示すもので、その物品の例としては、例えば、着用品、携帯品、住宅設備用品、または家庭用品などがある。ただし、物品はこれらに限定されるものではなく、吸着剤は、さらに広範囲の物品に対して適用することができる。
【００７１】
図１５の例は、吸着剤が設けられる物品５１の基材５２に、２枚の繊維マット（織布、不織布等）５３間に粒状の多数の吸着剤を散在させた吸着シート５４を積層し、さらに通気性表皮材５５を積層したものである。
【００７２】
吸着剤には、前記各実施形態で説明した化学的吸着剤５８と物理的吸着剤５７とが用いられている。そして、物理的吸着剤５７，５７，…と化学的吸着剤５８，５８，…とは互いに近傍に配置され、物理的吸着剤５７が、化学的吸着剤５８よりも基材５２側に配置されている。そして、これら物理的吸着剤５７，５７，…及び化学的吸着剤５８，５８，…が、吸着シート５４の厚み方向両面を構成する２枚の繊維マット５３に挟持されている。なお、物理的吸着剤５７と化学的吸着剤５８の配置は任意であり、化学的吸着剤５８を基材５２側にして位置したり、両吸着剤５７，５８を混合して配置してもよい。繊維マット５３，５３の内側の面には、熱溶着性の接着剤（図示せず）が塗布されており、吸着剤５７，５８を繊維マット５３，５３間に挟持した状態で高温下において加圧することで、その接着剤により各繊維マット５３，５３と両吸着剤５７，５８とが接着されている。
【００７３】
このように、物品の基材５２に、吸着剤を含有した吸着シート５４を設けておけば、その物品が使用される環境において、アルデヒド類を効果的に除去できる。例えば、衣類等の着用品に適用した場合には、その衣類着用者の周囲でのアルデヒド濃度を低減できる。このことから、作業者などに適用しても効果的である。
【００７４】
図１６の例は、吸着剤として化学的吸着剤のみを使用したものである。この例では、繊維マットを使用せず、化学的吸着剤５８が基材５２と通気性表皮材５５との間に配置されている。具体的には、熱溶着性の接着剤５２ａを塗布した基材５２上に化学的吸着剤５８を散布してから、内面に熱溶着性の接着剤５５ａが塗布された通気性表皮材５５を積層して、これらを高温下で加熱することで接着した構成としている。こうすることにより、化学的吸着剤５８が基材５２及び通気性表皮材５５に接着されると共に、基材５２と通気性表皮材５５とが、周囲部や中間の所定位置で互いに接着される。
【００７５】
また、このような方法以外にも、通気性表皮材５５に化学的吸着剤５８を散布して接着したものを、接着剤層５２ａを有する基材５２に重ねて高温下で加熱して接合することも可能である。なお、これらの方法においては、基材５２と通気性表皮材５５の両方に接着剤層５２ａ，５５ａを設けるものとしているが、接着剤層５２ａ，５５ａは、基材５２と通気性表皮材５５の何れか一方にのみ設けるようにしてもよい。さらに、この例では、吸着剤として化学的吸着剤５８のみを使用しているが、図１５の例と同様に、活性炭などの物理的吸着剤５７を併用することも可能である。
【００７６】
なお、図１５及び図１６に示した各例では、いずれも吸着剤を通気性表皮材５５で覆った構成としているが、例えば吸着剤を設けるのが物品５１の表面に出ない部分（人に見えない部分や人が触れない部分）であれば、この通気性表皮材５５は必ずしも使用しなくてもよい。
【００７７】
また、これらの各例では、化学的吸着剤と物理的吸着剤を併用したものと、化学的吸着剤のみを使用したものとを説明したが、いずれを選択するかは、対象とする被吸着成分等に応じて適宜設定するとよい。
【００７８】
さらに、これらの例では吸着剤を基材５２上に接着した構成としているが、吸着剤は、該吸着剤を設ける物品５１に応じた構成で適宜配置すればよく、図示の構成に限定されるものではない。例えば、この吸着剤は、収納容器内に収納して使用することも可能である。
【００７９】
【実施例】
次に本発明の実施例を示すが、本発明はもとより下記実施例によって制限を受けるものではなく、前後記の趣旨に適合し得る範囲で適当に変更を加えて実施することも勿論可能であり、それらはいずれも本発明の技術的範囲に含まれる。
【００８０】
実施例１
吸着処理用材料として、活性炭，Ｈ型ゼオライト（Ｈ型でＺＳＭ−５型），ＮＨ4型ゼオライト（ＮＨ4型でＺＳＭ−５型、且つ製造時に使用した第４級アンモニウム塩を完全除去せず残存させたもの）を用いて、粉状の上記吸着処理用材料にポリビニルアルコール水溶液を加えて、粒状の計４種の吸着剤を作製した。
【００８１】
得られた吸着剤０．２ｇを細いガラス管内に夫々入れ、アセトアルデヒド濃度が１０ｐｐｍとなるように調整した空気を上流側から流速０．６ｍ／ｓで流し、下流側でアセトアルデヒド濃度を経時的に測定する１パス性能維持試験を行い、アセトアルデヒドの除去率を調べた。結果を、図１７に示した。
【００８２】
ＮＨ4型ゼオライトを用いた本発明に係る吸着剤は、従来の活性炭やＨ型ゼオライトを用いた吸着剤に比べて、吸着性能を非常に長い期間に亘って発揮できることが解る。
【００８３】
実施例２
表１に示す様に、結晶構造型やケイバン比の異なる各種のＮＨ4型ゼオライトとＮａ型ゼオライトおよび天然ゼオライトを用いて実施例１と同様にして吸着剤を作製し、ホルムアルデヒドの吸着効果を調べた。吸着剤０．２ｇを用いて、ホルムアルデヒド濃度が３５ｐｐｍ、アセトアルデヒド濃度が１０ｐｐｍであるガスを１リットル／分の流量で流して、３０分間経過後のホルムアルデヒドの除去率を測定した。また、アセトアルデヒドについては、飽和吸着量を測定・算出した。このときのアセトアルデヒドの飽和吸着量は、第４級アンモニウム塩化合物担持前のデータとして表１に併記した。
【００８４】
一方、第４級アンモニウム塩をゼオライトに担持させることによるアセトアルデヒド吸着効果を調べることを目的として、第４級アンモニウム塩化合物としてテトラ−ｎ−プロピルアンモニウムブロマイドを用い、実施例１と同様にして調製したゼオライトにテトラ−ｎ−プロピルアンモニウムブロマイドの水溶液を含浸させて、テトラ−ｎ−プロピルアンモニウムブロマイドが担持したゼオライトを作成した。担持していない吸着剤の場合と同様にしてアセトアルデヒドの飽和吸着量を測定・算出して、第４級アンモニウム塩化合物担持後のデータとして表１に併記した。また、第４級アンモニウム塩化合物担持後（アセトアルデヒド吸着前）のゼオライトについて、その含有炭素量を測定し、Ｃ付着量として表１に示した。この値は後述するように、第４級アンモニウム塩化合物のゼオライトへの担持量の大小を示唆する値である。
【００８５】
各吸着性能が従来の活性炭のアルデヒド除去性能と比較して、優れていれば○、非常に優れていれば◎、劣っていれば△、全く除去性能がない場合は×を付した。結果を表１に示した。なお、ケイバン比７０のＺＳＭ−５型ゼオライトは、製造プロセスにおいてテンプレートとして用いられた第４級アンモニウム塩を含んでいるものである。また、表中のＮＨ4型でＹ型ゼオライトにおいて＊印を付したものは、同印を付していないＹ型のゼオライトとはメーカーが異なるものである。向上倍率というのは担持後のアセトアルデヒド吸着量（ｍｇ）を担持前の吸着量（ｍｇ）で除した値である。
【００８６】
【表１】
0003829600.tif 000002
【００８７】
ＮＨ4型ゼオライトではいずれもホルムアルデヒド除去性能に優れており、特に結晶構造型としてＺＳＭ−５型、Ｙ型、β型、及びモルデナイトのゼオライトによる除去性能が高い。なお、上記ＺＳＭ−５型のゼオライトでは、ケイバン比が３０〜１９０の範囲内において優れたホルムアルデヒド除去性能を有することが確認された。さらに、Ｎａ型や天然ゼオライトではホルムアルデヒドの吸着能がないことがわかった。
【００８８】
一方、第４級アンモニウム塩化合物担持前のアセトアルデヒド吸着性能（比較例）については、いずれのゼオライトとも、さほど大きなものではない。しかし、ゼオライトの結晶構造型がＺＳＭ−５型とフェリエライトの場合、第４級アンモニウム塩を添加担持させることにより、アセトアルデヒドの吸着量が大きく増加して、活性炭および他のイオン種のゼオライトに比べて優れた除去性能を示した。中でもＺＳＭ−５型は、第４級アンモニウム塩を添加担持させない場合に比べて、アセトアルデヒドの吸着量が７．８〜１１．１倍と大幅に増加することが解る。
【００８９】
このことは、表１に示すようにＣ（炭素）付着量が、ＺＳＭ−５型ゼオライトが他のゼオライトに比べ格段に多く、次いでフェリエライトが多いことに関係しているものと考えられる。第４級アンモニウム塩はＣ（炭素）を含有しているので、ゼオライトへのＣ付着量を測定することによって、ゼオライトへの第４級アンモニウム塩の担持量を把握することができる。表１に示すように、ＺＳＭ−５型ゼオライトはＣ付着量が多いことから第４級アンモニウム塩の担持性に優れていることがわかり、この結果、第４級アンモニウム塩とアセトアルデヒドとの反応量が多くなって、優れたアセトアルデヒド吸着性能を示すと考えられる。
【００９０】
また、ＮＨ4型のＺＳＭ−５型ゼオライトについては、上記第４級アンモニウム塩としてのテトラ−ｎ−プロピルアンモニウムブロマイドを担持した試料により、実施例２と同様にして、ホルムアルデヒドの３０分間経過後の除去率を測定算出した。結果はケイバン比３０のものが６２％、ケイバン比５５のものが７０％、及びケイバン比１９０のものが６７％であり、第４級アンモニウム塩を担持させないゼオライトと略同等のホルムアルデヒド除去率があることが確認された。
【００９１】
実施例３
第４級アンモニウム塩化合物として、テトラメチルアンモニウムブロマイド、テトラエチルアンモニウムブロマイド、テトラ−ｎ−プロピルアンモニウムブロマイド、テトラ−ｎ−ブチルアンモニウムブロマイドの４種類を用い、これらの第４級アンモニウム塩を担持させたタイプと、第４級アンモニウム塩を担持させないタイプのゼオライトについて、アセトアルデヒドの吸着性能の経時変化を調べた。ゼオライトは、イオン種がＮＨ4型のＺＳＭ−５型でケイバン比５５のものを用い、バインダーとしてポリビニルアルコールを２．５質量％用いた。第４級アンモニウム塩を担持させるのに、実施例２と同様な方法を用いた以外は、実施例１と同様にしてアセトアルデヒドの除去効果の経時変化を測定し、結果を図１８に示した。
【００９２】
図１８から、ゼオライトに第４級アンモニウム塩を担持させておくと、担持させない場合に比べて、アセトアルデヒド除去率の経時劣化が少ないことがわかる。特に、テトラエチルアンモニウムブロマイドとテトラ−ｎ−プロピルアンモニウムブロマイドを担持させたゼオライトは、３０分経過後も１００％のアルデヒド除去率を示した。
【００９３】
実施例４
本発明に係る吸着剤と活性炭を用いて、アセトアルデヒドの再放出試験を行った。用いた本発明吸着剤は、ケイバン比７０のＺＳＭ−５型（第４級アンモニウム塩担持タイプ）であり、試料（吸着剤または活性炭）０．２ｇに対して、濃度１０ｐｐｍのアセトアルデヒド含有ガスを０．６ｍ／ｓｅｃの流速で流し、３０分間経過後、上記試料を２０ｍｌ容器に密封し８０℃で１０分間加熱して、アセトアルデヒドの放出濃度を測定した。結果を図１９に示す。
【００９４】
活性炭では、約５０ｐｐｍの大量のアセトアルデヒドを放出しているのに対し、本発明に係る吸着剤は、アセトアルデヒドの放出濃度が５ｐｐｍ未満であり、非常に再放出量が少ないことが分かる。
【００９５】
【発明の効果】
本発明は以上の様に構成されているので、被吸着成分としてのアルデヒド類を、長期間に亘り効率よく吸着して除去することのできる吸着剤の開発に成功し、更には該吸着剤を活用した小規模で簡単に被吸着成分を除去することのできる吸着装置やその他の物品および吸着方法が提供できることとなった。本発明によれば、コンパクトな装置であっても高レベルで非常に安定した吸着性能を確保することができ、特に自動車や住宅・家屋などの室内におけるアルデヒド類の吸着に有効に活用することができる。
【図面の簡単な説明】
【図１】第４級アンモニウム塩化合物を併用した場合のアセトアルデヒドとの反応例を示す説明図である。
【図２】第４級アンモニウムイオンがゼオライトに担持されている場合のアセトアルデヒドとの反応例を示す説明図である。
【図３】ＮＨ4型ゼオライトとホルムアルデヒドの反応例を示す説明図である。
【図４】本発明にかかる吸着装置の具体例を示す概念図である。
【図５】吸着装置の車輛への配設位置を例示する説明図である。
【図６】本発明の吸着装置を自動車の空調装置に付設した例を示す説明図である。
【図７】（ａ）は本発明に係るフィルタ（活性炭併用タイプ）の一例を示す説明図であり、（ｂ）は本発明に係るフィルタ（活性炭併用タイプ）の変形例を示す説明図である。
【図８】本発明に係る物品の一つである石油ファンヒーターの一例を示す断面図である。
【図９】（ａ）は本発明に係る物品の一つである煙草を示す斜視図であり、（ｂ）は本発明に係る煙草の変形例を示す斜視図であり、（ｃ）は本発明に係る煙草に適用される吸着剤を示す斜視図である。
【図１０】（ａ）は本発明に係る煙草の他の変形例を示す斜視図であり、（ｂ）は本発明に係る煙草の別の変形例を示す斜視図である。
【図１１】（ａ）は本発明に係る煙草の更に他の変形例を示す斜視図であり、（ｂ）は本発明に係る煙草の更に他の変形例を示す斜視図である。
【図１２】本発明に係る物品の一つである建材を示す斜視図である。
【図１３】本発明に係る建材の変形例を示す斜視図である。
【図１４】（ａ）は本発明に係る建材の他の変形例を示す斜視図であり、（ｂ）は（ａ）の部分拡大断面図である。
【図１５】本発明に係る物品を示す断面図である。
【図１６】本発明に係る物品の変形例を示す断面図である。
【図１７】各種の吸着剤のアセトアルデヒド除去効果の持続性を示すグラフである。
【図１８】テトラアルキルアンモニウム塩の種類を変えた吸着剤のアルデヒド除去率の経時変化を示すグラフである。
【図１９】本発明に係る吸着剤と活性炭のアセトアルデヒド再放出試験結果を示すグラフである。
【符号の説明】
１  吸着装置
２  ファン
３  除塵フィルター
４  吸着部
５  センサー
６  空調装置
７  エバポレータ
８  ヒーターユニット
１０  濾材
１１  活性炭
１２  吸着剤
２０  石油ファンヒーター
３１  煙草
４１  建材
５１  物品
【図１】
0003829600.tif 000003
【図２】
0003829600.tif 000004
【図３】
0003829600.tif 000005
【図４】
0003829600.tif 000006
【図５】
0003829600.tif 000007
【図６】
0003829600.tif 000008
【図７】
0003829600.tif 000009
【図８】
0003829600.tif 000010
【図９】
0003829600.tif 000011
【図１０】
0003829600.tif 000012
【図１１】
0003829600.tif 000013
【図１２】
0003829600.tif 000014
【図１３】
0003829600.tif 000015
【図１４】
0003829600.tif 000016
【図１５】
0003829600.tif 000017
【図１６】
0003829600.tif 000018
【図１７】
0003829600.tif 000019
【図１８】
0003829600.tif 000020
【図１９】
0003829600.tif 000021